下地と塗膜との密着力改善するために介在させるプライマー組成物であって、ウレタン樹脂自己乳化分散体をシードとするアクリル樹脂系エマルジョンに、グリシジル基を有するシランカップリング剤を配合することを特徴とするプライマー組成物。前記下地が、エポキシ樹脂塗材、ウレタン樹脂塗材、ウレタンセメント樹脂塗材、アクリルウレタン樹脂塗材、アクリル樹脂塗材、無機硬質基材のいずれかであることを特徴とする請求項1に記載のプライマー組成物。請求項1に記載の塗膜が、エポキシ樹脂塗材、ウレタン樹脂塗材、ウレタンセメント樹脂塗材、アクリルウレタン樹脂塗材、アクリル樹脂塗材、ウレアウレタン樹脂塗材であることを特徴とする請求項1及び2いずれかに記載のプライマー組成物。解決しようとする課題は、プライマーとして、有機溶剤を用いず、被着体として、塗床等に使用される熱硬化性樹脂塗床、タイル等の硬質無機材料に密着し、上塗り対象として前記熱硬化性樹脂やウレアウレタン樹脂等に使用できるプライマー組成物の提供である。請求項1の発明は、下地と塗膜との密着力改善するために介在させるプライマー組成物であって、ウレタン樹脂自己乳化分散体をシードとするアクリル樹脂系エマルジョンに、グリシジル基を有するシランカップリング剤を配合することを特徴とするプライマー組成物で1液で、水系で、下地への密着に優れ、上塗り塗膜の密着がよい。請求項2の発明は、前記下地が、エポキシ樹脂塗材、ウレタン樹脂塗材、ウレタンセメント樹脂塗材、アクリルウレタン樹脂塗材、アクリル樹脂塗材、無機硬質基材のいずれかであることを特徴とする請求項1に記載のプライマー組成物で、塗り床材の塗り替え、内外壁の塗り替えなど、建築構造物の保護塗装ができる。請求項3の発明は、請求項1に記載の塗膜が、エポキシ樹脂塗材、ウレタン樹脂塗材、ウレタンセメント樹脂塗材、アクリルウレタン樹脂塗材、アクリル樹脂塗材、ウレアウレタン樹脂塗材であることを特徴とする請求項1及び2いずれかに記載のプライマー組成物で、塗膜形成目的、対象を広げることができる。本発明のプライマー組成物は、1液型で、水系で、下地への密着に優れ、上塗り塗膜の被密着性がよく、塗り床材の塗り替え、内外壁の塗り替えなど、建築構造物の保護塗装が容易にできる。本願発明はウレタン樹脂自己乳化分散体をシードとするアクリル樹脂系エマルジョンにグリシジル基を有するシランカップリング剤を配合されたプライマー組成物が難接着である熱硬化性樹脂や無機質硬質材料に接着性が良く、このプライマー層が上塗り塗材となる硬化応力が発生する熱硬化性樹脂塗材を塗布しても密着性を維持できることである。作用効果は明確ではないが、ウレタン樹脂自己乳化分散体をシードとするアクリル樹脂系エマルジョンの製造方法で、界面活性剤を使わないエマルジョンであり、シードとなる樹脂、官能基が水媒体側にあり、この対イオンを形成するものとグリシジル基を有するカップリング剤が複合的に作用し、これが、下地基材への密着性とプライマー層が形成後、被着体として上塗りの塗材応力にも耐えているものと考えられる。ウレタン樹脂自己乳化分散体をシードとするアクリル樹脂系エマルジョンは特開平5-132535号米国特許5173526号に基づくもので、概略を以下に記す。aカルボキシル基含有の、水分散性のイソシアネートを末端基とするポリウレタンプレポリマーを形成させ、bプレポリマーに、ポリエチレン系不飽和モノマーを含有するビニルモノマー組成物を加えてプレポリマー/モノマー混合物を形成させ、cプレポリマーを水分散性にするのに充分な量の第三アミンをプレポリマー/モノマー混合物に加え、dプレポリマー/モノマー混合物を水に分散させ、e水性分散液に油溶性の遊離基ラジカル開始剤と連鎖-伸長剤を加え、そして、f水性分散液を加熱してビニルモノマーを重合させ、そしてプレポリマーの連鎖伸長させる方法で、aはイソシアネートを末端基とするポリウレタンプレポリマーを形成させ、そしてそれを酸基-含有ジオールと反させるてもより、またbのビニルモノマー組成物はC1~C6アルキルメトアクリレートである少なくとも1個のモノマー、スチレンまたはその混合物およびC2~C6ジオールのジアクリレートであるポリエチレン系不飽和モノマーを含有するビニルモノマー組成物である。前記方法で得られたウレタン樹脂自己乳化分散体をシードとするアクリル樹脂系エマルジョンは前記ビニルモノマー組成物の選択と組成率で硬軟選択ができ、固形分が高く、成膜後は耐水性がよい。これらの市販品にハイブリデュールHY570エアプロダクツ社、商品名、伸び率200、ハイブリデュールHY580同前、伸び率120、ダイトサイザーPU-060大都産業等がある。本発明で必須要素のグリシジル基を有するシランカップリング剤はアルコキシシランに1官能以上のグリシジル基を有するもので、他の官能基では組成物の安定性が得られないか、密着性で効果が得られない。ウレタン樹脂自己乳化分散体をシードとするアクリル樹脂系エマルジョンの固形分に対して、0.5~3.0重量が好ましい。この範囲で、組成物の安定性、効果が成り立つ。以下に実施例、比較例にて、詳細に説明する。プライマー組成物の安定性及び無機硬質基材についてハイブリデュールHY580固形分40100重量部にDynasylanGLYMOエボニックデグサ社、商品名、3-グリシドキシプロピトリメトキシシランを1重量部を配合し、実施例1のプライマー組成物とした。比較例1実施例1のGLYMOをAMEOエボニックデグサ社、商品名、3-アミノプロピルトリエトキシシランに変えた以外、実施例1と同じに行い比較例1のプライマー組成物とした。比較例2実施例1のGLYMOをAMMOエボニックデグサ社、商品名、3-アミノプロピルトリメトキシシランに変えた以外、実施例1と同じに行い比較例2のプライマー組成物とした。比較例3実施例1のGLYMOをDAMOエボニックデグサ社、商品名、2-アミノエチル-3-アミノプロピルトリメトキシシランに変えた以外、実施例1と同じに行い比較例3のプライマー組成物とした。比較例4実施例1のGLYMOをMEMOエボニックデグサ社、商品名、3-メタクリロキシプロピルトリメトキシシランに変えた以外、実施例1と同じに行い比較例4のプライマー組成物とした。比較例5実施例1のGLYMOをVTMOエボニックデグサ社、商品名、ビニルメトキシシランに変えた以外、実施例1と同じに行い比較例5のプライマー組成物とした。比較例6実施例1のGLYMOを9165エボニックデグサ社、商品名、フェニルトリメトキシシランに変えた以外、実施例1と同じに行い比較例6のプライマー組成物とした。組成物液状態:実施例、比較例のプライマー組成物を混合後の液安定性で下記で評価した。混合後、72時間後、増粘なく、沈降物もないものを○とした。上記以外凝集を×とした。塗膜乾燥性:1、オーロラタイルダントー株、商品名、磁器タイル、2、モルタルブロックに実施例、比較例のプライマー組成物を2.0kg/m2塗布し、23°C相対湿度50で7日間乾燥後外観を観察し、乾燥性を評価した。塗膜が、割れ等の欠点なく成膜したものを○とした。上記以外を×とした。密着性:塗膜乾燥評価後、塗膜に切れ込みを入れ、そこから皮スキで強制的に塗膜を剥がし、下記、評価を行った。剥がれる面を認められなものを○とし、面として剥がれるものが、多いものを×とし、上記○と×の中間のものを△とした。実施例1のハイブリデュールHY580をダイトサイザーPU-060大都産業、商品名、固形分40に変えた以外同じく行い実施例2のプライマー組成物とした。比較例7実施例1のDynasylanGLYMOを無配合とした以外実施例1と同じく行い比較例7のプライマー組成物とした。比較例8実施例2のDynasylanGLYMOを無配合とした以外実施例2と同じく行い比較例8のプライマー組成物とした。比較例9JUU-170アイカ工業、商品名、溶剤系アクリルエポキシ樹脂を比較例9のプライマー組成物とした。3は釉あり、4は釉なし評価方法無溶剤型エポキシ樹脂塗材として、ジョリエースエコJE-20アイカ工業株、商品名、エポキシ樹脂塗り床材、軟質無溶剤型ウレタン樹脂塗材として、ジョリエースエコJU-20アイカ工業株、商品名、伸び250、ウレタン樹脂塗り床材、硬質無溶剤型塗材として、アイカピュールJJ103アイカ工業、商品名、伸び66、ウレタン樹脂塗り床材、溶剤型アクリルウレタン樹脂塗材として、ジョリエースJUX-27アイカ工業株、商品名、溶剤型アクリルウレタン、水系アクリル樹脂エマルジョン塗材として、ジョリパットJP-100アイカ工業株、合成樹脂エマルジョン型建築仕上用塗材をそれぞれ基材としてスレート平板に塗布し、下地とし、実施例1、実施例2のプライマー組成物を2.0kg/m2塗布し、23°C相対湿度50で7日間乾燥後、下地と同じ塗材を上塗り塗材とした。下地、上塗り塗材とも固形分として1kg/m2とし、下地、上塗り塗材とも23°C相対湿度507日間静置させた。この試験体を前記密着性と同じに評価した。